(57)【要約】【課題】  フリットにより封止されたパッケージのレーザによる封止工程で多発していたクラックの発生を抑制した、信頼性の高いパッケージの製造方法を提供する。【解決手段】  ２枚の基体間にリング状に配置されたフリットをレーザ照射により加熱して前記２枚の基体を接合することで、両者の間に封止された空間を有するパッケージを製造する方法であって、前記レーザ照射は、２本以上のレーザが、それらの軌跡を合わせるとリング状の前記フリットのパターンとなるように走査され、個々のレーザは、その軌跡の始点および終点において、前記フリットが溶融してから固化するまでの間に他のレーザが存在するように走査される、パッケージの製造方法である。【選択図】  図２
2010109128.tif 000002
【特許請求の範囲】
【請求項１】
２枚の基体間にリング状に配置されたフリットをレーザ照射により加熱して前記２枚の基体を接合することで、両者の間に封止された空間を有するパッケージを製造する方法であって、
前記レーザ照射は、２本以上のレーザが、それらの軌跡を合わせるとリング状の前記フリットのパターンと重なるように走査され、
個々のレーザは、その軌跡の始点および終点において、前記フリットが溶融してから固化するまでの間に他のレーザが存在するように走査される、パッケージの製造方法。
【請求項２】
前記レーザ照射は、２本のレーザで行ない、同一の前記始点から互いに離れるように前記フリットのパターンをトレースし、同一の前記終点に、一方のレーザが前記終点の前記フリットを溶融させてから固化するまでの間に他方のレーザが到達するように走査される、請求項１に記載のパッケージの製造方法。
【請求項３】
前記レーザ照射は、前記２本のレーザが、前記終点に同時に到達するように走査される、請求項２に記載のパッケージの製造方法。
【請求項４】
前記レーザ照射は、前記フリットのパターンの一定区間をトレースするように走査されるレーザと、他のレーザの軌跡の始点または終点のみに照射されるレーザと、を用いる、請求項１記載のパッケージの製造方法。
【発明の詳細な説明】
【技術分野】
【０００１】
本発明は周囲の環境に敏感な電子部品等を保護するための封止された空間を有するパッケージの製造方法に関するものである。
【背景技術】
【０００２】
従来から、色素増感型太陽電池素子や、有機ＥＬ素子など、周囲の環境に敏感な電子部品を保護するパッケージの製造方法として、上下２枚のガラス間にフリットをリング状に設置し、このフリットで溶着する方法が知られている。
【０００３】
例えば、電子部品として、有機ＥＬ素子や色素増感型太陽電池素子がある。これらは有機物質であるため、熱に弱く、一般的には、有機物質は１３０℃程度の温度にしか耐えられない。これに対して、フリットの融点は低融点のものであっても４００℃程度であり、全体を均一に加熱する方法では素子を破壊してしまうため、局所的な加熱が求められる。この局所的な加熱の方法としてフリット部分にのみレーザを短時間照射し、局所的に温度を上昇させることで、素子部を高温とならないようにしながら封止するレーザ溶着の方法が提案されている。
【０００４】
従来のパッケージの製造方法を図３を用いて説明する。図３はパッケージの要部平面図である、なお、封止すべき電子部品の図示を省略している。
【０００５】
上ガラス１０１、下ガラス１０２をリング上のフリット１０３を介して積層し、ａ部からｂ部，ｃ部，ｄ部を経てａ部に戻るように上ガラス１０１上からレーザを照射しながら移動させ、フリットを溶融させることで上ガラス１０１と下ガラス１０２とを溶着させ、フリット１０３が固化することでフリット１０３に囲まれた領域に封止された空間を有するパッケージを製造することができる。
【０００６】
ここで、レーザをａ点に戻し溶着が完了する直前にガラス基板１０１，１０２やフリット１０３にクラックが多発するため、その対策として、レーザの出力を弱めたり、フォーカスをぼかしたり、移動速度を遅くする方法等が提案されていた。
【特許文献１】特開２００８−５２７６５５号公報
【発明の開示】
【発明が解決しようとする課題】
【０００７】
しかしながら、従来の方法では、クラックを回避しようとして、レーザの出力を弱めるとフリットをその融点まで高めるのに時間がかかり、その間に熱が電子部品にまで伝わり、電子部品を熱損傷させてしまうという問題がある。また、レーザのフォーカスをぼかしたり、レーザの移動速度を遅くしたりすると、フリット１０３やガラス基板１０１，１０２のクラックは防止できるが、電子部品の温度も上昇してしまい、電子部品を熱損傷させてしまうという問題がある。つまり、電子部品の熱損傷を防ぐ方法と、フリット１０３やガラス基板１０１，１０２のクラックを防ぐ方法とは、同時に満たされないという問題を有していた。このように、従来の方法では、内部に収容する電子部品によっては適用できない場合があるという問題点があった。
【０００８】
本発明は上記事情に鑑みて案出されたものであり、その目的は、クラックの発生を抑制した、信頼性の高く汎用性の高いパッケージの製造方法を提供することにある。
【課題を解決するための手段】
【０００９】
本発明のパッケージの製造方法は、（１）２枚の基体間にリング状に配置されたフリットをレーザ照射により加熱して前記２枚の基体を接合することで、両者の間に封止された空間を有するパッケージを製造する方法であって、前記レーザ照射は、２本以上のレーザが、それらの軌跡を合わせるとリング状の前記フリットのパターンと重なるように走査され、個々のレーザは、その軌跡の始点および終点において、前記フリットが溶融してから固化するまでの間に他のレーザが存在するように走査される、ものである。
【００１０】
また、本発明のパッケージの製造方法は、（２）上記（１）の方法において、前記レーザ照射は、２本のレーザで行ない、同一の前記始点から互いに離れるように前記フリットのパターンをトレースし、同一の前記終点に、一方のレーザが前記終点の前記フリットを溶融させてから固化するまでの間に他方のレーザが到達するように走査される、ものである。
【００１１】
また、本発明のパッケージの製造方法は、（３）上記（２）の方法において、前記レーザ照射は、前記２本のレーザが、前記終点に同時に到達するように走査される、ものである。
【００１２】
また、本発明のパッケージの製造方法は、（４）上記（１）の方法において、前記レーザ照射は、前記フリットのパターンの一定区間をトレースするように走査されるレーザと、他のレーザの軌跡の始点または終点のみに照射されるレーザと、を用いる、ものである。
【発明の効果】
【００１３】
本発明の（１）のパッケージの製造方法によれば、２本以上のレーザにより、リング状のフリットの全パターンをレーザ照射することができるので、フリットにより２枚の基体を接合するとともに、フリットと２枚の基体で囲まれた領域に封止された空間（以後、単に封止空間という）を形成することができる。
【００１４】
ここで、従来のパッケージの製造方法においてクラックが発生するメカニズムについて、鋭意検討を重ねた結果、クラックの発生は、レーザを走査させて図３のａ部に戻る直前の、レーザを中心としたフリット１０３における温度分布が原因であることを突き止めた。つまり、レーザ照射部のフリット１０３は高温で、その周囲は同心円上に温度分布を有し、照射部に比べ低温となる。この温度の高いレーザ照射部ではフリット１０３が膨張し、温度が低くなる周囲ではフリット１０３が収縮しようとする。すなわち、レーザ照射部の周囲のフリット１０３には、同心円状に引っ張り応力が高く働く。ここで、レーザ照射部の後方（レーザ走査方向に対して後方）では、フリット１０３が溶融した状態でまだ完全に固化していないのでクラックは生じないが、すでに溶着されたレーザ照射のスタート地点であるａ部ではフリット１０３は温度が低下し完全に固化されているので変形することができず、引っ張り応力によりクラックが発生してしまっていることが分かった。つまり、レーザ照射において、一度固化したフリットに再度レーザによる温度分布が生じて引っ張り応力が生じることが原因であり、それはレーザ照射の始点及び終点で発生することが分かった。そして、このような現象は、レーザにより局所的な温度分布が発生する場合に特有なものであることが分かった。
【００１５】
上述のようなメカニズムの判明を受けて、本発明においては、個々のレーザは、その軌跡の始点および終点において、フリットが溶融してから固化するまでの間に他のレーザが存在するように走査されるので、既に２枚の基体を接合して固化しているフリットに再度レーザが照射されることがない。したがって、個々のレーザ照射の終点においてもレーザ照射により引っ張り応力が生じてもフリットが変形して応力を緩和することができ、その結果、フリットおよび２枚の基体におけるクラックの発生を抑制することができ、信頼性の高いパッケージの製造方法を提供することができる。
【００１６】
また、従来のようにレーザの出力を弱めたり、焦点をぼかしたり、走査速度を遅くしたりするなど、レーザの照射時間や照射面積を必要以上に設ける必要がなくなるので、レーザによる熱がフリットを中心とした局所的な部分のみに伝達され、中に収容すべき電子部品が熱損傷を受けることを抑制することができる。このため、中に収容する電子部品によらず、クラックの発生を抑制したパッケージを製造することができるので、汎用性の高いパッケージの製造方法を提供することができる。
【００１７】
また、本発明の（２）のパッケージの製造方法によれば、２本のレーザにより、フリットおよび２枚の基体におけるクラックの発生を抑制して信頼性の高いパッケージの製造方法を提供することができるので、生産性の高いパッケージの製造方法を提供することができる。
【００１８】
また、本発明の（３）のパッケージの製造方法によれば、２本のレーザの走査の制御が更に容易となり、生産性の高いパッケージの製造方法を提供することができる。
【００１９】
また、本発明の（４）のパッケージの製造方法によれば、他のレーザの軌跡の始点または終点に照射位置が固定されたレーザにより、他のレーザが軌跡の始点を出発するタイミングまたは終点に到達するタイミングに制限がなくなるので、レーザの走査の制御が更に容易となり、生産性の高いパッケージの製造方法を提供することができる。
【発明を実施するための最良の形態】
【００２０】
以下、本発明のパッケージの製造方法について、図面を参照しつつ詳細に説明する。
【００２１】
図１は、本発明のパッケージの製造方法により製造したパッケージの（ａ）は上方透視図，（ｂ）は（ａ）のＩ−Ｉ線における断面図である。図１において、１、２は、２枚の基体である第１基体，第２基体、３は２枚の基体１，２間にリング状に配置されたフリットである。フリット３と第１および第２の基体１，２の間の封止空間には、色素増感型太陽電池素子や、有機ＥＬ素子等の電子部品が配設されているが、図示を省略している。なお、理解を容易にするために、フリット３に斜線を付している。また、以下の図面についても同様であるが、同様の箇所には同一の符号を付し、重複する説明を省略する。
【００２２】
第１基体１は、封止空間を保つ強度を有していれば特に限定されず、セラミック基板，ガラス基板，有機樹脂基板等を用いることができる。
【００２３】
第２基体２は、封止空間を保つ強度を有しているとともに、レーザ照射による熱を後述するフリット３に伝達することができれば特に限定されず、例えば、ガラス基板等を用いることができる。第２基体２は、第１基体１と同じ材料でもよいし、異なる材料でもよいが、両者の熱膨張係数が近いことが好ましい。また、図では、第２基体２は、第１基体１と同一形状であるが、両者の間に封止空間を形成できれば異なる形状であってもよい。
【００２４】
また、第１および第２基体１，２は、内部に収容する電子部品に応じて選択すればよい。例えば、電子部品として色素増感型太陽電池素子や、有機ＥＬ素子を用いる場合には、透光性を有するものを選択し、第１または第２基体１，２を電子部品を形成する基板として用いる場合には、電子部品の製造に適したものを選択する。
【００２５】
フリット３は、ガラス技術分野では、添加剤が含まれたパウダー状のガラス原料を指すが、ガラス技術分以外では、一般的にフリットが溶融されて形成されたガラスを指すので、本明細書では、この両方を示すものとする。フリット３は、レーザを効率よく吸収して、溶融、あるいは軟化するために、光吸収材が含まれることが望ましい。また、低融点であることが望ましく、第１及び第２基体１，２との熱膨張差を小さくするよう組成を調整してもよい。とくにフリット３の材料や、その組成は、レーザ照射により加熱され溶融し、その後固化することで第１および第２基体１、２を接合できれば特に限定はされず、例えば低融点のはんだガラスなどを用いることができる。
【００２６】
フリット３は第１基体１，第２基体２の間にリング状に配置されればよく、第１基体１上に配置しても、第２基体２上に配置してもよい。また、図面では略直方形状であるが、楕円状でも多角形状でもよい。
【００２７】
また、フリットの幅は、０．３ｍｍから３．０ｍｍであることが望ましい。フリットの幅が０．３ｍｍより細い場合には、封止が不完全となり密閉不良が増加し、接着力の観点からも問題を起こすことがあるからである。また、フリットの幅が３．０ｍｍより太い場合には、溶融に多くの熱を要するため好ましくない。特に、熱に弱い電子部品を用いる場合には、フリット３の周辺部分まで高温になってしまい、その熱が電子部品に伝達してしまう可能性があるため好ましくない。よって、フリット３の幅は、０．３ｍｍから３．０ｍｍの範囲が望ましい。また、フリット３の高さは、３μｍから５００μｍの間が望ましい。フリット３の高さが３μｍ以下であれば、封止が不完全となり密閉不良が増加し、５００μｍより大きいと溶融に多くの熱を要するからである。また、５００μｍより大きいと熱に弱い電子部品を用いる場合には、フリット３の周辺部分まで高温になってしまい、その熱が電子部品に伝達してしまう可能性があるため好ましくない。従って、フリット３の高さは３μｍから５００μｍの間が望ましい。
【００２８】
レーザの径は、フリット３の幅全体を十分に発熱させ、幅全体において溶融させるために、フリット３の幅をＤ１、レーザの径をＤ２とすれば、１．０１Ｄ１＜Ｄ２＜３．０Ｄ１の範囲が望ましい。Ｄ２が１．０１Ｄ１より小さければ、レーザ照射の位置ずれや、フリット３の寸法誤差により、レーザがフリット３幅全体に当たらない場合が生じ、部分的に未溶着となり密閉不良を誘発してしまう。また、Ｄ２が、３．０Ｄ１より大きいと、照射したエネルギーが効率的に利用できないばかりか、フリット３の外側に漏洩したレーザが周囲の部材を発熱させ、熱的な不安定を生じる。よって、レーザ径Ｄ２は１．０１Ｄ１＜Ｄ２＜３．０Ｄ１の範囲が望ましい。
【００２９】
このように第１基体１，第２基体２を、フリット３を介して積層した状態で、第２基体２を介してフリット３にレーザが照射されるようにレーザを走査する。以下に具体的なレーザの走査方法について説明する。図２（ａ）〜（ｅ）は、本発明のパッケージの製造方法における、レーザの軌跡を示す図である。
【００３０】
図２（ａ）は、フリット３のパターンを４区間に分割し、４本のレーザを用いた場合のレーザ照射の方法を示している。フリット３のパターンは４つの分割点Ａ，Ｂ，Ｃ，Ｄで４つの区間に分割されており、第１のレーザはＡ点からＢ点まで，第２のレーザはＡ点からＤ点まで、第３のレーザはＣ点からＢ点まで、第４のレーザはＣ点からＤ点まで、それぞれ軌跡１１，１２，１３，１４を描くように走査される。これらの軌跡１１，１２，１３，１４を合わせるとリング状のフリット３のパターンとなっており、個々の軌跡１１，１２，１３，１４はそれぞれの始点及び終点以外では重複していない。
【００３１】
ここで、第１のレーザと第２のレーザは、一方が両レーザの始点であるＡ点のフリット３を溶融させてから固化するまでの間に他方もＡ点を出発するように走査される。同様に、第３のレーザと第４のレーザは、一方が両レーザの始点であるＣ点のフリット３を溶融させてから固化するまでの間に他方もＣ点を出発するように走査される。このように走査させることで、レーザ照射の始点であるＡ点，Ｃ点において、レーザ照射による温度分布が生じても、第１基体１，第２基体２が固化したフリット３で接合されている部分はないので、発生する応力に対応することができる。したがって、始点においてクラックの発生を抑制することができる。
【００３２】
そして、第１のレーザと第３のレーザは、一方が両レーザの終点であるＢ点のフリット３を溶融させてから固化するまでの間に他方もＢ点に到達するように走査される。同様に、第２のレーザと第４のレーザは、一方が両レーザの終点であるＤ点のフリット３を溶融させてから固化するまでの間に他方もＤ点に到達するように走査される。このように走査させることで、レーザ照射の終点であるＢ点，Ｄ点において、レーザ照射による温度分布が生じても、第１基体１，第２基体２が固化したフリット３で接合されている部分はないので、発生する応力に対応することができる。すなわち、レーザ照射の終点であるＢ点，Ｄ点において、レーザ照射による引っ張り応力が生じても、フリット３はまだ固化していないので変形するなどして応力を緩和することができ、クラックの発生を抑制することができる。
【００３３】
これらの第１〜第４のレーザは、上述のように個々のレーザが、その軌跡の始点（Ａ点，Ｃ点）および終点（Ｂ点，Ｄ点）において、フリット３が溶融してから固化するまでの間に他のレーザが存在するように走査されればよく、その他の走査方法は自由に設定することができる。例えば、第１および第２のレーザの始点を出発する時間と、第３および第４のレーザの始点を出発する時間とは異なっていてもよい。終点についても同様である。また、第１および第２のレーザは同時に始点（Ａ点）を照射し始め、一方のレーザが出発した後、時間をずらして他方のレーザが出発するなど、両者の出発する時間が異なっていてもよい。第３および第４のレーザについても同様である。さらに、レーザ照射の終点（Ｂ点，Ｄ点）において、先に到達した一方のレーザは、他方のレーザが到達するまでフリット３を溶融した状態を保持するように照射し続けてもよい。そのときに、一方のレーザの出力をフリット３が固化しない程度に下げることが好ましい。
【００３４】
このように、レーザを走査することで、信頼性の高いパッケージの製造方法を提供することができる。
【００３５】
特に、従来のようにレーザの出力を弱めたり、焦点をぼかしたり、走査速度を遅くしたりするなど、レーザの照射時間や照射面積を必要以上に長くしたり、広範囲にしたりするなどする必要がなくなるので、必要最小限のレーザ照射によりパッケージを製造することができる。すなわち、レーザによる熱がフリット３を中心とした局所的な部分のみに伝達され、中に収容すべき電子部品が熱損傷を受けることを抑制することができる。このため、例え、熱に弱い有機物を用いた電子部品、例えば、有機ＥＬ素子や色素増感型胎動電池素子などを封止空間の内部に収容した場合においても、レーザ照射の熱が電子部品に伝達することなく、パッケージを製造することができる。つまり、熱に対する耐性の低い電子部品に対しても、電子部品が熱損傷を受けることなくパッケージを製造することができるので、このような電子部品の封止に適している。このように、内部に収容する電子部品によらずクラックの発生を抑制した、汎用性の高いパッケージの製造方法を提供できる。
【００３６】
次に、図２（ｂ）に示すレーザ照射方法について説明する。図２（ｂ）は、図２（ａ）に示す方法とフリット３のパターンの分割数と使用レーザ数が異なり、フリット３のパターンを２区間に分割し、２本のレーザを用いた場合のレーザ照射の方法を示している。
【００３７】
レーザ照射は、第１のレーザと第２のレーザとを走査して行なう。第１のレーザは、始点であるフリット３のパターンのＡ点から、Ｂ点を介してＣ点までの軌跡２１を描くように走査させる。第２のレーザは、フリット３のパターンのＡ点から、第１のレーザの走査方向から互いに離れるように、Ｄ点を介して同一の終点であるＣ点までの軌跡２２を描くように走査させる。
【００３８】
ここで、第１のレーザと第２のレーザは、一方が両レーザの始点であるＡ点のフリット３を溶融させてから固化するまでの間に他方もＡ点を出発するように走査される。従って、始点におけるクラックの発生を抑制できる。また、第２のレーザを、第１のレーザがＣ点におけるフリット３を溶融してから固化するまでの間に、Ｃ点に到達するように走査する。このように走査することで、終点におけるクラックの発生も抑制できる。より具体的に説明すると、後から来る第２のレーザがＣ点に達する際、Ｃ点はすでに第１のレーザで溶融しており、まだ、固化していないので、第２のレーザがＣ点に達する直前に、第２のレーザ照射部で生じた同心円上に働く引張り応力が、Ｃ点の端部に働くが、Ｃ点は第１のレーザにより加熱溶融されているため、クラックが生じることはない。
【００３９】
なお、Ｃ点において、先に到着した第１のレーザの出力を下げてそのまま照射させることで、第１のレーザが軌跡２１を走査する時間と第２のレーザが軌跡２２を走査する時間とが異なっても終点（Ｃ点）においてフリット３が固化することを抑制できるので、レーザ走査の制御が容易となり、生産性の高いパッケージの製造方法を提供することができる。
【００４０】
また、第１のレーザと第２のレーザとが同時に終点であるＣ点に到達するように走査すれば、レーザ走査の制御が容易となり、生産性の高いパッケージの製造方法を提供することができる。
【００４１】
次に、図２（ｃ）に示すレーザ照射方法について説明する。図２（ｃ）は、フリット３のパターンを１区間に分割し、２本のレーザを用いた場合のレーザ照射の方法を示している。
【００４２】
レーザ照射は、フリット３のＡ点からＢ点，Ｃ点，Ｄ点を経由してＡ点に戻るような軌跡３１を描く第１のレーザと、第１のレーザの始点であり終点であるＡ点を照射し続ける第２のレーザとを用いる。第２のレーザは、第１のレーザがＡ点を出発してから戻ってくるまでの間、Ａ点におけるフリット３を固化しないようにＡ点に照射されるように走査される。なお、第２のレーザは、第１のレーザに比べ出力を落とした状態で照射し続けてもよいし、一定期間照射し、一定期間照射しない状態にするなど、照射・非照射を繰り返してもよい。なお、本明細書では、「レーザの走査」として、第２のレーザのように、移動はしないが、Ａ点において照射され、かつＡ点におけるフリット３が固化しないように出力を制御することも含めることとする。
【００４３】
このように走査することで、始点および終点におけるクラックの発生を抑制することのできる、信頼性の高いパッケージの製造方法を提供することができる。
【００４４】
次に、図２（ｄ）に示すレーザ照射方法について説明する。図２（ｄ）は、図２（ｃ）とフリット３の分割区間数および使用レーザ数が異なり、フリット３のパターンを４区間に分け、８本のレーザを用いた例を示している。
【００４５】
レーザ照射は、フリット３のＡ点からＢ点まで軌跡４１を描くように走査される第１のレーザ，Ｂ点からＣ点まで軌跡４２を描くように走査される第２のレーザ，Ｃ点からＤ点まで軌跡４３を描くように走査される第３のレーザ，Ｄ点からＡ点まで軌跡４４を描くように走査される第４のレーザ，Ａ点・Ｂ点・Ｃ点・Ｄ点を照射する第５〜第８のレーザを用いて行われる。第５〜第８のレーザは、Ａ点・Ｂ点・Ｃ点・Ｄ点におけるフリット３が固化しないように照射されるように走査される。第５〜第８のレーザの出力は、第１〜第４のレーザの出力に比べて低く設定した状態で照射し続けてもよいし、一定期間照射し、一定期間照射しない状態にするなど、照射・非照射を繰り返してもよい。
【００４６】
このように各レーザを照射することで、第１〜第４のレーザを、それぞれの始点および終点において、フリット３が溶融してから固化するまでの間に始点を出発し、終点に到達するように走査することができるので、クラックの発生を抑制した、信頼性の高いパッケージの製造方法を提供することができる。
【００４７】
なお、本発明のパッケージの製造方法は、以上の実施の形態の例に限定されるものではなく、本発明の要旨を逸脱しない範囲であれば種々の変更や改良を加えることは何ら差し支えない。
【００４８】
本発明のパッケージの製造方法は、複数のレーザを用い、そのレーザの軌跡の始点および終点において、他のレーザでフリット３を溶融した状態とすることで、既に固化したフリット３を再溶融させることを防ぐことが重要であり、各レーザの軌跡が始点および終点以外で重複することがなければ、用いるレーザの本数や、各レーザの軌跡の始点および終点は自由に設定できる。
【００４９】
例えば、図２（ａ）では、フリット３のパターンを４区間に分け、４本のレーザを用いたが、この分割区間は偶数であれば分割区間と同数のレーザを用いることで同様の効果を得ることができる。
【００５０】
図２（ｄ）では、フリット３のパターンを４区間に分けたが、この分割区間数は自由に設定することができる。
【００５１】
また、図２（ａ），（ｂ），（ｄ）では、分割区間の長さを等しくしているが、異なるようにしてもよい。
【００５２】
さらに、また、図２では、各レーザの軌跡の始点および終点をフリット３のパターンの角部に設けたが、直線部分（例えばＡ点とＢ点を結ぶ辺上）に設けてもよい。各レーザの始点、および、終点をフリット３の直線部分に設けた場合には、始点、終点で発生する熱応力が、フリット３の角部の形状的な要因による応力の集中が付加される影響を回避でき、より安定に封止を行う事ができる。
【実施例】
【００５３】
外形寸法６０×６０×厚み１．１ｍｍのガラス基板２枚を第１及び第２基体１，２として、フリット３を介して積層し、このガラスフリット３をレーザで溶着することで、パッケージを製造した。フリット３は上下ガラス間の３０×３０ｍｍの領域に幅１ｍｍでほぼリング状に形成した。この基本条件のもと、図２（ｂ）に示すようにレーザ照射を行ない、パッケージを１００個製造した。その結果、１００個すべてのパッケージにクラックが発生することはなかった。
【００５４】
比較のため、従来と同一の製造方法で１００個のパッケージを製造した。その結果、１００個すべてのパッケージにクラックの発生が見られた。
【図面の簡単な説明】
【００５５】
【図１】（ａ），（ｂ）はそれぞれ、フリットにより封止されたパッケージを示す平面図および断面図である。
【図２】（ａ）〜（ｄ）は、それぞれ本発明のパッケージの製造方法におけるレーザ照射方法を示す平面図である。
【図３】従来のパッケージの製造方法を示す平面図である。
【符号の説明】
【００５６】
１      第１基体
２      第２基体
３      フリット
１１〜１４，２１，２２，３１，３２，４１〜４８      レーザの軌跡
【図１】
2010109128.tif 000003
【図２】
2010109128.tif 000004
【図３】
2010109128.tif 000005